Brevet FR2671991A1 — publié le 19920731

E MATERIAU REFRACTAIRE POUR PETITE FACE D'UNE INSTALLATION DE COULEE CONTINUE DES METAUX ENTRE CYLINDRES, ET PETITE FACE AINSI REALISEE L'invention concerne la Coulée Continue entre cylindres des métaux, notamment l'acier. On sait que l'une des principales difficultés actuelles de mise en oeuvre de cette technique pour la coulée des métaux durs et à température de fusion élevée, comme le fer et ses alliages, réside dans l'obturation des extrémités de l'espace de coulée défini par les cylindres. Les éléments d'obturation utilisables à cette fin, plus communément appelés "petites faces", doivent en effet être à la fois aptes à assurer durablement l'étanchéité au métal en fusion et à empêcher des solidifications intempestives de ce même métal à leur contact. Les petites faces en matériau réfractaire proposées dans la littérature disponible remplissent encore trop imparfai- tement cette double exigence (FR-A-2613646, JP-A-579565). L'invention vise à une réponse décisive à ce problème. A cet effet, l'invention a pour objet un matériau réfractaire destiné à former la partie au contact du métal coulé constitutive d'une petite face d'obturation des extrémités de l'espace de coulée dans une installation de Coulée Continue entre cylindres des métaux, caractérisé en ce qu'il se présente sous une structure fibreuse et en ce qu'il est composé principalement d'alumine et de silice à raison respectivement de 70 à 98 % et de 30 à 2 % en poids environ. Avantageusement, dans le cas de la coulée d'aciers inoxydables, ledit matériau réfractaire est imprégné par un gel à base de zircone. L'invention a également pour objet une petite face de ce type, la partie réfractaire étant constituée de deux couches juxtaposées, caractérisée en ce que la première couche, destinée à venir au contact du métal coulé, est constituée d'un matériau réfractaire fibreux, tel que prémentionné, présentant des propriétés élevées d'isolant thermique, et en ce que la seconde couche, destinée à assurer la rigidité et la résistance mécanique de l'ensemble, est formée par un matériau réfractaire compact présentant des propriétés de dilatation thermique réduites. Comme on l'aura compris, au démarrage d'une coulée, la couche de réfractaire fibreux riche en A 1203 assure à l'état neuf, c'est-à-dire avant toute usure, l'isolation thermique qui permet d'éviter les solidifications intempestives de métal coulé sur les petites faces. On rappelle que ces solidifications parasites lorsqu'elles surviennent constituent des ponts qui relient, en amont du col entre les cylindres, les extrémités des peaux solidifiées sur ces derniers Il peut ainsi se former de véritables coins bloquants, incapables en raison de leur dureté de passer entre les cylindres, ce qui conduit à brève échéance à l'interruption définitive de l'opération de coulée. Ensuite, au cours de la phase initiale de la coulée, la couche fibreuse se creuse par érosion mécanique du métal coulé. Elle perd alors progressivement de ses propriétés thermo- isolantes Cependant la petite face se met conjointement en régime thermique Lorsque cet équilbire est atteint, et entretenu par l'apport permanent de métal en fusion à couler, les solidifications ne sont plus à craindre Si l'épaisseur initiale de la couche fibreuse est prévue suffisante pour ne pas être traversée à ce moment là, l'usure est stabilisée et l'opération de coulée peut se poursuivre jusqu'à son terme sans difficulté particulière. Cela étant, la couche de réfractaire compact à l'arrière du fibreux constitue avantageusement à cet égard une plaque de sécurité qui permet au besoin de contenir le métal liquide si la coulée se prolonge au delà de l'érosion complète du fibreux. Etant donné que, de préférence, une enveloppe métallique protège la partie réfractaire et améliore la tenue mécanique de l'ensemble, la couche compacte sera avantageusement choisie dans un matériau réfractaire à faible dilatation thermique, comme de la silice vitreuse fondue, ou un béton alumineux. Dans le cas de la coulée des inox, on aura avantage d'imprégner le fibreux par de la zircone, comme connu en soi, afin d'améliorer sa tenue à la corrosion Après imprégnation, la teneur en Zr O 2 peut varier de 15 à 70 % en poids. 3 2671991 REVENDICATIONS 1) Matériau réfractaire destiné à former la partie au contact du métal coulé constitutive d'une petite face d'obturation des extrémités de l'espace de coulée d'une installation de coulée continue entre cylindres des métaux, matériau caractérisé en ce qu'il se présente sous une structure fibreuse et en ce qu'il est composé principalement d'alumine et de silice à raison respectivement de 70 à 98 % et de 30 à 2 % en poids environ. 2) Matériau réfractaire fibreux selon la revendication 1 caractérisé en ce qu'il est en outre imprégné par un gel à base de zircone. 3) Petite face d'obturation des extrémités de l'espace de coulée d'une installation de coulée continue entre cylindres des métaux et ayant une partie réfractaire constituée de deux couches juxtaposées, caractérisée en ce que la première couche, destinée à être mise au contact du métal coulé, est formée par un réfractaire fibreux, présentant des propriétés élevées d'isolant thermique, et en ce que la seconde couche destinée à assurer la rigidité et la résistance de ladite partie réfractaire est formée par un matériau réfractaire compact présentant des propriétés de dilatation thermique réduite. 4) Petite face selon la revendication 3, caractérisée en ce que le réfractaire fibreux est composé d'alumine et de silice à raison respectivement de 80 à 98 % et de 2 à 20 % en poids. ) Petite face selon la revendication 3, caractérisée en ce que ledit matériau réfractaire compact est de la silice vitreuse fondue. 6) Petite face selon la revendication 3, caractérisée en ce que ledit réfractaire compact est un béton silico alumineux.